또한 , 일본 특개 평 5 - 271112 호 에서 는 CPD 및 BD 의 중합 방지 를 위해 120 ℃ 에서 1 ∼ 2 시간 동안 CPD 및 BD 를 반응기 에 적가 하 며 VNB 제조 실험 을 행하 였으나 CPD 의 전환 율 이 10 ∼ 16 %, 선택 성 은 10 ∼ 17 % 로 낮 았 다 . 대한민국 특허 등록 제 258196 호 에 는 알칼리 금속 및 알칼리 토 금속염 을 여러 가지 담체 에 , 담지 시켜 제조 한 촉매 를 사용 하 여 VNB 를 제조 하 였으며 , 반응 온도 200 ℃, 반응 압력 400 psig 에서 10 분 간 반응 했 을 때 , 전환율 은 80 ∼ 90 % 이 고 , 선택 성 은 30 ∼ 50 % 을 나타내 었 다 . 그러나 , 과량 의 3 a , 4 , 7 , 7 a - 테트라 히 드로 인 덴 ( 이하 , ' THI ' 이 라 함 ) 나 올리고머 와 같 은 부산 불 의 생 성 을 수반 하 게 되 는 데 , THI 는 VNB 의 이성 화물 로서 반응 이 진행 되 는 동안 VNB 가 THI 로 전환 되 어 VNB 의 수율 이 감소 할 뿐 만 아니 라 끓는점 도 비슷 하 여 증류 를 통해 VNB 를 분리 할 때 어려움 을 야기 시킨다 .